"円周方向に二以上に分割された分割部を含む分割軌道輪であって、前記分割部の円周方向端面に熱処理が施されている分割軌道輪。前記分割部の外径面および内径面に熱処理が施されている請求項1記載の分割軌道輪。前記分割部の外径面および内径面に浸炭処理が施されている請求項2記載の分割軌道輪。しかしながら、鉄鋼用の圧延ロールに用いられる分割型軸受は大型であり、大きな荷重がかかる環境下で使用される。そのため、分割部同士が合わされる箇所に軟金属を接合するのみでは十分ではなく、さらなる対策が求められている。本発明は上記事情に鑑みてなされたものであり、軌道輪が円周方向に二以上に分割された分割部を含む分割軌道輪であって、分割部同士が合わされた箇所における軌道輪の損傷を防止できる分割軌道輪を提供することを目的とする。本発明の上記目的は、下記の構成により達成される。1円周方向に二以上に分割された分割部を含む軌道輪を有する分割軌道輪であって、前記分割部の円周方向端面に熱処理が施されている分割軌道輪。2前記分割部の外径面および内径面に熱処理が施されている1記載の分割軌道輪。3前記分割部の外径面および内径面に浸炭処理が施されている2記載の分割軌道輪。本発明の分割軌道輪によれば、分割部同士が合わされる面となる分割部の円周方向端面に熱処理が施されているため、分割部の円周方向端面の硬度が向上し、分割部同士が合わされた箇所における軌道輪の損傷を防止することができる。以下、本発明に係る分割軌道輪の一実施形態を、図面に基づいて詳細に説明する。本実施形態に係る分割内輪11A図6、7参照は、図2~5に示される内輪11から製造される。図2~5に示されるように、内輪11は、外径面が転動体不図示の軌道面15となる環状の胴部12と、胴部12の軸方向両側に配置された環状の鍔部13,13と、内輪11の軸方向両端に配置された端部14,14と、を備える。内輪11を割りやすくするために、端部14には軸方向に延びるスリット17が設けられている。スリット17,17は、軸方向両側で直線上に位置するよう設けられている。また、これらスリット17,17が設けられた位置から円周方向に180°回転させた位置においても、スリット17’、17’が端部14に設けられている。尚、図5に示される断面図において、断面を示すハッチングは、簡略化のために省略されている。図3においてクロスハッチングで示されるように、胴部12の外径面である軌道面15には浸炭処理が施されている。また、図5においてクロスハッチングで示されるように、内輪11の内径面16にも浸炭処理が施されている。軌道面15および内径面16に施された浸炭処理は、図4、5において破線によって示されている。軌道面15および内径面16に浸炭処理が施されることにより、軌道面15および内径面16の硬度が向上されている。軌道面15および内径面16の硬度は、ビッカース硬さでHV700以上であることが好ましい。図2~5に示される内輪11を円周方向に二つに分割することにより、分割内輪11Aが得られる。例えば、内輪11の外径側から圧力を加えてスリット17およびスリット17’から亀裂を進行させることにより、内輪11が円周方向に二つに分割され、図6に示される分割部11a,11aからなる分割内輪11Aが得られる。内輪11の軌道面15および内径面16に浸炭処理が施されている場合、軌道面15および内径面16自体は硬化されているのに対し、内輪11の内部は硬化されていないため、内輪11の内部は軌道面19および内径面16と比較して柔らかいままとなっている。したがって、内輪11の分割直後、分割部11aの円周方向端面18の硬度はあまり高くない。そこで、内輪11を分割部11a,11aへと分割した後、図7において密なクロスハッチングで示されるように、各分割部11aの円周方向端面18,18は熱処理が施される。これにより、円周方向端面18の硬度が向上されている。円周方向端面18に施される熱処理としては、例えば高周波加熱コイルを用いた高周波焼入れや、ガスバーナーによる炎焼入れを行うことができる。円周方向端面18に焼入れを施す際には、分割部11aの変形を抑制するため、分割部11aの内径面16および外径面を固定した状態で分割部11aを冷却することが好ましい。また、円周方向端面18の靭性を向上させるためには、焼入れの後に焼き戻しを行うことが好ましい。熱処理により硬度が向上された円周方向端面18の硬度は、軌道面15および内径面16の硬度と同等であることが好ましい。円周方向端面18の硬度は、例えば、ビッカース硬さでHV700以上であることが好ましい。このように、本実施形態の分割内輪11Aによれば、分割部11aの円周方向端面18に熱処理が施されていることにより、円周方向端面18の硬度が向上している。これにより、分割部11a,11aの円周方向端面18同士が合わせられて分割内輪11Aが使用される際に、分割部11a,11aの径方向のずれ等により円周方向端面18が損傷することを防止することができる。また、軌道面15および内径面16にも浸炭処理が施されていることにより、分割内輪11A全体の硬度が向上され、大きな荷重がかかる環境下でも好適に使用可能である。尚、本発明は、前述した実施形態に限定されるものではなく、変更、改良等が適宜可能である。前述した実施形態では、内輪11を二つに分割する場合を例に挙げて説明したが、三以上に分割する場合であっても本発明を適用することができる。また、前述した実施形態では、内輪11を分割する場合を例に挙げて説明したが、外輪を分割する場合であっても本発明を適用することができる。また、内輪11の軌道面15および内径面16に施される熱処理は浸炭処理以外のものであってもよく、例えば、高周波加熱コイルを用いた高周波焼入れや、ガスバーナーによる炎焼入れ等であってもよい。"